FR 2499965 A1 19820820 FR 8103276 A 19810219 PROCEDE ET DISPOSITIF POUR LA FABRICATION DE FIBRES A PARTIR DE MATIERES ETIRABLES. L'invention est relative à la formation de fibres par étirage de matériaux thermoplastiques, au moyen de courants gazeux. De façon plus précise l'invention concerne la forma- tion de fibres par un procédé dans lequel la matière à fibrer est introduite sous la forme d'un filet étirable dans des courants gazeux interagissant les uns sur les autres pour créer un écoulement tourbillonnaire organisé et stable. Un tel procédé est décrit dans le brevet fran- çais n0 2223318. Ce brevet antérieur stétait fixé pour but notamment de faire pénétrer un filet de matériau étirable à l'in- térieur d'un courant gazeux à grande vitesse,sans que la continuité du filet soit rompue. Ce but a été atteint en créant dans le courant gazeux une zone particulière nommée zone d'interaction,dans laquelle le filet de ma- tière est introduit. La zone d'interaction est créée au moyen d'un jet gazeux dirigé transversalement au courant gazeux et pénétrant dans ce dernier. En plus de l'introduction du filet de verre dans le courant gazeux, le jet entraine la formation d'un écoule- ment très particuliercaractérisé par la présence de deux tourbillons tournant en sens inverse l'un de l'autre. Cet écoulement tourbillonnaire qui prend naissance au point de pénétration du jet dans le courant est stable et, comme il a été dit dans ce brevet n0 2223318, permet par sa régularité un étirage continu des fibres. D'autres demandes de brevets, et brevets français, décrivent des modifications et perfectionnements du pro- cédé et des dispositifs présentés dans ce premier brevet. Ainsi il a été proposé dans le brevet français n0 2362222 de faire en sorte que le filet de matière éti- rable entre en contact avec le jet avant que celui-ci ne pénètre dans le courant principal. Il a été également proposé dans le brevet français n0 2374440,de modifier l'écoulement du jet au moyen d'un déflecteurpour former dans ce jet une zone favorisant l'introduction de la ma- tière étirable, et dans une certaine mesure conduisant à un étirage "primaire" du filet de matière avant même qu'il ne pénètre dans le courant gazeux. Les procédés et dispositifs antérieurs se rappor- tant à ces techniques, que nous désignerons ci-après sous le nom de techniques "tor", aboutissent à la formation de fibres dans des conditions très intéressantes. L'invention a pour but d'améliorer encore la mise en oeuvre de ces techniques. Pour illustrer le genre d'amélioration auquel stat- tache l'invention considérons le cas de la formation des fibres de matériaux verriers. Ce cas, comme il a été dit dans les brevets antérieurs cités, représente en effet un type d'application industrielle particulièrement im- portant. Pour la fabrication de fibres de verre par les pro- cédés traditionnels, ctest à dire les procédés autres que ceux mettant en oeuvre les techniques "tor",les installa- tions existantes sont dans l'ensemble composées de la fa- çon suivante. Un four de fusion délivre le matériau à fibrer et alimente les organes de fibrage par l'intermé- diaire d'un système de distribution. Les fibres formées dans les organes de fibrage sont véhiculées par des cou- rants gazeux vers un tapis récepteur disposé transversa- lement à ces courants. En outre, lorsque l'on forme un matelas isolant, les fibres, sur leur trajectoire, en- tre les organes de fibrage et le tapis récepteur, sont enduites de produits liants, et le matelas defibres est envoyé dans une étuve pour le traitement des liants. Dans une installation du type que l'on vient de con- sidérer, le plus généralement, le matériau à étirer s'é- coule du four vers les organes de fibrage par gravité, le courant gazeux portant la fibre est orienté suivant une direction voisine de la verticale, de haut en bas, et le tapis récepteur est disposé pratiquement à l'horizontale. Cet agencement n'est pas arbitraire. Il est commandé par une série de nécessités pratiques. Ainsi pour une production de volume important, la préparation de la matière à fibrer s'effectue ordinaire- ment suivant la technique dite de la fusion directe, c'est à dire une technique dans laquelle la composition préparée par fusion est envoyée directement au fibrage. On utilise à cet effet des fours de grande capacité ali- mentant par l'intermédiaire d'avant-corps, une ou plu- sieurs chaines de fabrication présentant chacune ordi- nairement plusieurs postes de fibrage. Il va de soi que le parcours du matériau, fondu du four jusqu'aux postes de fibrage, ne doit pas être trop long, et que celui-ci doit être peu différent d'un poste de fibrage à un autre, pour assurer un maximum d'homogénéité dans les conditions de travail des différents postes. Par ailleurs, la présence d'un avant-corps de gran- des dimensions dans ces installations soulève des diffi- cultés techniques de réalisation, d'entretien, mais sur- tout accroit les coûts de fonctionnement. En effet, le maintien dans l'avant-corps du matériau étirabledans les conditions de température appropriées,entraine une forte consommation d'énergie,et cette consommation est d'autant plus importante que l'avant-corps est plus long. Pour ces raisons, il est préférable de limiter la longueur de cet avantcorps, ce qui conduit à disposer les postes de fibrage aussi près que possible les uns des autres. D'autres raisons techniques rendent préférables une installation "compacte". Ainsi habituellement les diffé- rents postes de fibrage sont placés au sommet d'une uni- que chambre de réception, fermée latéralement par des -'4 elI O:^ JO --e t!"-l- g par- C-t e:n:ftR--7, - e.i: f1t 1);IDrée es su;;e, LC;g!:l ELtSS.. _'>or>'5 _;_ CO3soc:- an- __ pv t le tapis -cepter, Les-.............. Sont asoiS és ?. iravets le '-gapis __v-z',::ar ils 'C 3 ' fibre est.stc Snu' sup -ae,::-..4s, 7 fi:s:_-; s- ç plifiée,1a quanité dfaiP qrn4i frot; :m..--'r, et- 2s-_ 1 lnmer;ie oniomme - ceot ef'fetson't -]:ai'--an-; plL.-.s lr_-]e-- - que la asuiace de o-.e.r n sae. est,lo-e s.! aeble, l erncore - i 'iie? ?es -:-..S de 1.e.. de r6eeption. ee,e Pepproart:%? los e { '-: -e-.fi!=;ge. Compte tenu de ceu i e 2.e:i: o i-_--a eorncl i dan-s o e type d_.. 2'.'_ e: r -; JazJeux née.'s'a:L-es J à 1c;- ne pePiturbo pas celui des posies ci- r' ': -'F - - 1'-ciezuer f lX ades e.i eu-!e dzo.-3 verticale. par ailleurse i. _'a' -au7:ic:-._- S_ -I -- vo.1 r miettre e n o ervra les pceceûi e. installatie: ons 'e; inSt1LEtt'.i,.OlyueS 30e1' cdes _--thod:ks ' é -e cslnucs pour tout ce Cn.i me se rp l' s A! .- -_';. de fibrage propre;.e2t dite k save-r. le àfI '-Z r y... corps, les chambres de re pi:rion Is etuvesr rc. -t ceei pour différentes raisouso Une p't, èe r i.o cs de limiter les coûts de laneement de ces nou- volls teeLq i- ques. Une autre raison est par eÂcemple de pouvoir uiii'aer au choix les techniques traditionnelles ou neuvelles,;n fonction des résultats souhaités, sans pourl cela être obligé de disposer d'installations complètes, distine tcsf La disposition "verticale" des courants g. zeux lui paraissait donc souhaitable soulevait néanmoins ceriaines difficultés pour l'application des techniques "tor". Pour pallier ces difficultés,une solution e nvis.]re avait été de produire la fibre dans des coranlIs gse:-,.,: peu inclinés par rapport à l'horizontale,etimnédiate'mnt après la formation de la fibrede modifier la Urijectoire des courants gazeux à l'aide de conformnateurs, c'est à dire de larges dispositifs canalisant ces courants gazeux et les déviant pour les amener à une direction voisine de la verticale. Néanmoins ces dispositifs de canalisation sont encore relativement encombrants, ce qui limite les possibilités de rapprochement des postes de fibrage d'une même ligne. Les inventeurs se sont donc efforcés de trouver des moyens permettant l'application des techniques de fibrage "tor" dans des conditions améliorées, notamment en dispo- sant les courants gazeux mis en oeuvre pour la formation et le transport des fibres,suivant une direction généra- le proche de la verticale. Nous détaillerons dans la sui- te les difficultés auxquelles les inventeurs se sont heur- tés au cours des recherches qui ont abouti à l'invention. De façon générale, la présente invention concerne un procédé pour le fibrage d'une matière thermoplastique, au moyen de courants gazeux assurant l'étirage et le transport des fibres formées jusqu'à une surface récep- trice, procédé dans lequel on engendre un courant gazeux et au moins un jet gazeux, le jet gazeux ayant une sec- tion transversale plus petite que celle du courant et une énergie cinétique par unité de volume plus grande que celle du courant, de sorte que le jet étant dirigé de façon à ce qu'il rencontre le courant, il pénètre dans ce dernier.sans le travetser,en formant une zone d'inter- action o s'établissent des mouvements tourbillonnaires de structure régulière,dans lesquels est conduit un filet de matière étirable, ledit filet étant issu d'une source de matière étirable, le courant gazeux combiné, c'est à dire celui formé par l'ensemble du courant et du ou des jets, étant orienté de haut en bas suivant une direction s'écartant peu de la verticale. L'invention concerne aussi des dispositifs pour la mise en oeuvre du procédé défini ci-dessus. Dans la suite de la description,lorsque nous parlons du jet, il va de soi,sauf indication contraire,que ceci concerne aussi les cas pour lesquels plusieurs jets sont utilisés avec un même courant. De la même façon nous par- lons de filet de matière provenant de la source d'alime.1- tation. Ceci recouvre le cas effectif selon lequel la ma- tière passant par les orifices d'une filière est délivrée directement sous forme de filets, mais aussi ceux dans lesquels la matière,s'écoulant par exemple à partir d'une fente ou d'un déversoir à trop pleinse présente initiale- ment sous la forme d'une nappe qui est ultérieurement di- visée en filets par l'action de moyens variéset notamment par l'effet de courants gazeux induits par les jets, comme cela a été décrit dans les documents antérieurs cités. L'inclinaison du courant combiné par rapport à la verticale peut varier dans une assez large mesure sans perdre les avantages liés à cette disposition particulière à l'invention. Néanmoins, si l'on s'écarte trop de la di- rection verticale, ces avantages sont moins sensibles et tendent même à disparattre. Par direction proche de la verticale, on entend une direction telle que le rappro- chement des postes de fibrage le long d'un même avant- corps,ne soit pas limité par des considérations relatives à la trajectoire d'écoulement de ces courants gazeux com- binés. En pratiquel'angle de la direction du courant combiné avec la verticale ne dépasse pas 450. Les meil- leurs effets sont obtenus lorsque cet angle est au plus de 250. La direction du courant combiné dépend à la fois des caractéristiques du courant et de celles du jet. Etant donné que le courant véhicule une quantité de gaz plus im- portante que celle du jet, c'est lui qui détermine de fa- çon prépondérante l'orientation du courant combiné. Sous l'influence du jet, la direction du courant est cependant déviée. La mesure de cette déviation est fonction des quantités de mouvement,et de l'orientation respectives du courant et du jet. Dans les modes de réalisation les plus usuels cette déviation par rapport à la direction du courant ne dépasse pas 300 et est le plus souvent de l'or- dre d'une dizaine de degrés. Comme pour toutes les méthodes de fibrage au moyen de courants gazeux, il est nécessaire pour que l'étirage soit assuré de façon efficace, que la matière étirable pé- nètre dans le courant, et ceci en un point o il présente un maximum de puissance. Il faut donc faire en sorte que le filet de matière pénètre au coeur du courant, et à pro- ximité de l'orifice d'émission de ce courant. La difficul- té pour faire pénétrer le filet de matière dans le courant gazeux est facilement compréhensible. Elle résulte de la finesse du filet de matière, et de la vitesse du courant gazeux. Dans le cas présent, sans dispositions particuliè- res, le filet et le courant suivant initialement des di- rections peu inclinées l'une par rapport à l'autre, voire même parallèles, le filet serait repoussé par le gaz du courant et demeurerait à la périphérie de celui-ci. Pour faire pénétrer le filet de matière dans le cou- rant, on utilise le jet de la façon suivante: le filet de matière s'écoulant par gravité à partir de la source suit une trajectoire qui recoupe celle du jet,avant que ce dernier ne pénètre dans le courant. Le filet de matiè- re intercepté par le jet est ainsi porté par ce dernier à l'intérieur du courant,dans la zone d'interaction du cou- rant et du jet. Dans un mode de réalisation de l'invention, compte tenu des conditions d'inclinaisons du courant gazeux par rapport à la verticale, et des conditions concernant l'an- gle minilmaleentre le courant et le jet, pour qu'il y ait pénétration, et dont il est question plus loin, la source de matière étirableet le filet qui en est issuse trou- vent avantageusement placés dans l'angle de convergence du courant et du jet. Cette disposition est définie dans le plan qui comprend à la fois le jet et le filet de matière. Autrement dit, toujours dans ce plan, les orifices d'émis- sion dul jet et du courant sont situés de part et d'autre.du filet de matière. Un objet de l'invention est donc, dans un procédé de fabrication de fibre suivant le principe "tor", et dans lequel un espace libre est compris dans l'angle formé par le jet et le courant, d'introduire la matière étirable dans cet espace libre, c'est à dire entre le jet et le courant. Dans une disposition préférée le filet de matière étirable qui s'écoule depuis l'orifice d'alimentation,sans support, dans cet espace libre, rencontre la trajectoire du jet avant que celui-ci ne pénètre dans le courant. Les recherches des inventeurs leur ont permis en ou- L' 9; 9 6 tre de mettre en évidence divers phénomènes dont il faut tenir compte pour se placer dans les meilleures conditions opératoires. Les inventeurs ont ainsi constaté,dans l'étude de la circulation des gaz résultant de l'interaction du cou- rant et du jet, non seulement la formation du courant com- biné dont il a été question précédemment, mais aussi celle de courants que nous désignons ci-après sous le nom de courants de rejet ou rejets. Ces courants se développent dans les conditions que nous verrons, dans l'angle formé par le jet et le courant. La remontée d'un courant gazeux vers la source de matière étirableet en sens inverse de l'écoulement du filet, est un facteur d'instabilité et de perturbation. L'introduction du filet de matière dans le jet avant que celui-ci ne pénètre dans le courant, oomme prévu selon l'invention, permet dans une large mesure de limiter les inconvénients liés à la présence des courants de rejet. Le fait d'introduire le filet en premier dans le jet est d'autant plus efficace contre les phénomènes de rejet,que la distance séparant le point d'introduction du filet dans le jetdu point de rencontre du jet et du courant,est plus grande. Comme on le verra plus loinet pour d'autres rai- sons,cette distance doit cependant rester relativement pe- tite, et d'autres conditions ont dé être définies pour permettre, même dans ces cas, une mise en oeuvre pleine- ment satisfaisante. L'étude des courants de rejet a montré en effet qu'ils dépendaient de plusieurs facteurs, et que par un choix convenable de ceux-ci, l'opérateur pouvait pratique- ment les faire disparaitre,ou au moins faire en sorte qu'ils ne compromettent pas la bonne marche du procédé. Les principaux facteurs qui influent sur le rejet sont le débit et la vitesse du courant et du jet, et l'angle de ceux-ci au point d'impact. On constate que ces facteurs interviennent aussi dans la façon dont le jet pénètre dans le courant et interagit avec celui-ci, et par suite qu'ils jouent aussi un rôle dans les mecanismes qui com- mandent la formation des fibres. Dans la pratiquellexpérimentateur chargé de déter- miner les meilleures conditions de fonctionnement peut par exemple se fixer les caractéristiques du courant et du jet, et établir par quelques essais le meilleur angle entre jet et courant, en tenant compte des indications suivantes. Si l'on fait varier l'angle entre le jet et le cou- rant, les autres paramètres restant les mêmes, on consta- te que le rejet est d'autant plus faible que l'angle est plus petit. Au delà d'une certaine limite il n'y a prati- quement plus d'influence défavorable en ce qui concerne la formation de la fibre. Par ailleurs, cet angle ne doit pas être inférieur à la valeur limite pour laquelle le jet ne pénètrerait plus,ou plus suffisamment,dans le cou- rant pour former la zone d'interaction requise selon l'invention pour obtenir un fibrage satisfaisant. Des es- sais de routine permettent de déterminer dans chaque cas le meilleur compromis. Dans la pratique, à titre indicatif, des dispositions avantageuses sont obtenues pour un angle entre le jet et le courant qui n'est pas inférieur à 100,et de préférence pas inférieur à 20 . De même de façon avantageuse, cet an- gle n'est pas supérieur à 60o1,et de préférence pas supé- rieur à 500. Des exemples de dispositions répondant aux critères précisés ci-dessus sont donnés plus loin dans la descrip- tion. Dans ce qui précède nous avons envisagé le cas o seul l'angle variait. L'expérimentateur peut faire varier bien d'autres paramètres,et en particulier comme on l'a dit, le débit ou la vitesse du courant ou du jet. Ceci peut être obtenu en modifiant les caractéristiques de ces courants à leur origine, c'est à dire en modifiant le ré- glage ou la nature dés générateurs de courant ou de jet. Il est aussi possible de maintenir les mêmes caractéristi- ques initiales du courant et du jet,et de changer les dis- tances des orifices d'émission au point de rencontre. Si sur une certaine distance on peut considérer que le cou- rant demeure pratiquement identique, le jet qui est de plus petite dimension se modifie davantage avec la dis- tance à son point d'émission. La vitesse du jet notamment décroit relativement rapidement. Pour éviter une perte d'énergie disponible pour l'é- tirage, il est préférable de disposer les orifices émet- teurs de jet et de courant de façon aussi rapprochée que possible, ce qui implique que l'on tienne compte des ques- tions d'angles qui ont été considérées précédemment. Par ailleurs, au sujet des distances entre les différents or- ganes du dispositif (générateur de courant, émetteur de jet, source de matière étirable...) une limite minimum est fixée bien évidemment par leur encombrement respectif. Dans leur positionnement, il faut encore habituellement faire en sorte que les conditions de température imposées à ces divers éléments soient bien préservées, ce qui né- cessite de les placer à une certaine distance les uns des autres et/ou,de les protéger par des revêtements isolants. Dans ce qui précède, nous avons indiqué comment choi- sir et disposer les courants gazeux et la source d'alimen- tation pour éviter les effets indésirables des courants de rejet. Il est également possible dtintroduire des moyens supplémentaires,soit pour empêcher la formation de ces re- jets,soit-pour faire en sorte qu'ils ne perturbent la for- mation de la fibre. Un moyen supplémentaire consiste par exempleen l'ad- jonction d'une arrivée de gaz dans l'angle formé par le courant et le jet, les caractéristiques de cette alimenta- tion en gaz, direction, pression, volume, étant choisies de façon à s'opposer à la remontée des rejets vers la source de matière étirable o l'extrémité du générateur du courant. Cette alimentation en gaz peut se faire par exemple sous forme-d1un ou plusieurs jetsou encore sous forme d'une ou plusieurs nappes gazeuses, maintenant d'une certaine façon un équilibre dynamique qui s'opposesinon à l'apparition des courants de rejetsau moins à leur re- montée dans l'angle du jet et du courant. Dans tous les cas,la quantité de gaz additionnel utilisée pour s'opposer aux courants de rejets est très inférieure à celle des jets et à fortiori à celle du courant Dans des modes de réalisation de l'invention, il est avantageux de déterminer l'orientation du jet comme il vient d'être dittout en modifiant sa structure de façon que le filet de matière étirable qui est entrainé par ledit jet soit stabilisé et, dans une certaine mesure, su- bisse un premier étirage avant de pénétrer dans le cou- rant. Il est avantageux notamment,de dévier le jet tout en le modifiant de l'une des façons décrites dans le bre- vet français 2374440 pou dans l'une des demandes de bre- vet français 2401109, 2401110, 2401111, 2401112. Un type de modification-déviation du jet particuliè- rement avantageuxest celui qui consiste à former une zo- ne d'écoulement laminaire en dépression par rapport à l'atmosphère avoisinante. Une telle zone entraine la for- * mation de courants induits dans le jet. En disposant la source de telle sorte que le filet se trouve dans les cou- rants induits, en regard de la zone en question, l'intro- duction du filet dans le jet est obtenue même si une lé- gère déformation fait que le filet n'est pas rigoureuse- ment en face du jet. Il se produit un effet de stabilisa- tion du filet de matière qui est particulièrement avanta- geux. Par ailleurs, la formation d'une zone d'écoulement laminaire dans le jet s'accompagne ordinairement d'autres modifications,et notamment de l'apparition de deux tour- billons stables, tournant en sens inverse l'un de l'autre, et encadrant la zone d'écoulement laminaire. La présence de tels tourbillons dans le jet, avant que celui-ci ren- contre le courant, est avantageuse pour le traitement du filet de matière, en ce qu'elle favorise l'étirage primai- re de ce filet dans le jet. Les modifications du jet aboutissant à la formation de la zone d'écoulement laminaire encadrée par deux tour- billons contra-rotatifs peuvent être obtenues de diverses manières. 3r Un premier mode d'obtention de ces modifications coisi-t e à placer un volet déflecteur plan sur la trajec- tckre du jet. La directionde même que l'importance des mtdifi -ations dans la structure du jet, peuvent être v; ri, es avec un tel déflecteur: par exemple en changeant l'angle du déflecteur par rapport à la direction initiale du jet, ou en faisant en sorte que le déflecteur intercep- te transversalement une partie plus ou moins grande du jet, etc... Un autre mode d'obtention des modifications et de la déviation en question consiste à disposer sur le trajet du jet un élément à surface convexe, notamment un barreau cylindrique. La présence de la surface convexe entraine des effets variés,en fonction notamment de sa courbure et de sa position exacte par rapport au jet. Pour un barreau cylindrique, on peut ainsi distinguer deux positions par- ticulières correspondant l'une au barreau à l'intérieur du jet, et l'autre au barreau longé par le jet sur une partie seulement de sa surface. La littérature antérieure indique aussinon plus la modification d'un jet à l'aide de moyens mécaniques, mais l'utilisation d'une paire de jets sensiblement iden- tiquessitués dans un m9me plan (plan commun au-filet de matière),et se rencontrant pour former un écoulement com- biné. Ce mode est aussi applicable dans le cadre de l'in- vention. Ces exemples de modification-déviation sont donnés à titre d'illustration et n'ont aucun caractère limitatif. D'autres modes antérieurement décrits peuvent être utili- sés sous la seule réserve qu'ils puissent répondre aux exigences générales pour la réalisation de l'invention et qui ont été exposées précédemment. En particulier, il est possible de combiner plusieurs moyens de modification tels que ceux indiqués ci-dessus, pour aboutir à un ensem- ble d'effets que ne permettrait pas d'atteindre l'usage d'un seul de ces moyens. Un autre objet de l'invention est la réalisation d'un procédé de formation de fibre du type "tor",dans lequel le jet subit sur sa trajectoire plusieurs modifi- cations et/ou déviations indépendantes les unes des autres, et notamment une modification correspondant à la forma- tion d'une zone d'écoulement laminaire encadrée de deux tourbillons tournant en sens contraire l'un de l'autre, suivie par une déviation du jet ainsi modifié. Il peut être avantageux pour la réalisation de Vin- vention de faire en sorte que le jet présente au long de sa trajectoire plusieurs orientations. Nous avons dit en effet quelles étaient les conditions d'inclinaison que devait avoir le jet au point de rencontre avec le courant, mais des conditions différentes peuvent être préférées pour d'autres parties de sa trajectoire. On l'a vu, l'entrainement du filet dans le jet est favorisé par la présence dans ce dernier d'une zone d'é- coulement laminaire. Cette zone est de dimensions limi- tées. Pour bénéficier des avantages énoncés,il faut que le filet de matière rencontre le jet au niveau de cette zone. Le positionnement du filet par rapport à cette zone est d'autant mieux assuré que le jet,à ce niveau,suit une direction sinon normale à celle de l'écoulement de matiè- re, au moins nettement transversale. Pour satisfaire aux deux conditions d'inclinaison distinctesau niveau de l'introduction du filet dans le jet, et de la pénétration du jet dans le courant, il est avantageux de disposer d'une combinaison de moyens modi- fiant la direction et la structure du jet aux points ap-. propriés. Un exemple particulièrement préféré de ce type de combinaison comprend, d'une part, un volet déflecteur assurant la formation de la zone laminaire encadrée par des tourbillons et une première déviation du jet, et d'autre part, une surface convexe longée par le jet et qui assure principalement la déviation complémentaire du jet. La disposition de ces deux sortes de moyens peut être faite de façon que leurs effets soientsuccessifs. Elle peut aussi conduire à des effets pratiquement simultanés. Cette simultanéité est rendue possiblenotamment lorsque les moyens assurant ces deux modifications sont disposés respectivement de part et d'autre du jet. Si l'on se réfè- re à la "courbure" du jet, le volet-déflecteur se situe du c8té convexe du jet,tandis que la surface déviatrice convexe se trouve dans la partie concave du jet. Avanta- geusement, la surface convexe utilisée est constituée par un barreau cylindrique. D'autres combinaisons de moyens sont bien entendu possibles, et en particulier celles dans lesquelles plu- sieurs surfaces déviatrices convexes se succèdent, ou en- core celles dans lesquelles une paire de jets est associée à une surface déviatrice, etc... La mise en oeuvre de l'invention, comme pour les techniques antérieures du type "tor', n'est pas limitée à une catégorie particulière de matière étirable. De façon générale, toute matière susceptible de former des fibres sous l'action de courants gazeux est utilisable. Traditionnellement, les matériaux utilisés pour for- mer les filets de matière qui sont transformés en fibres, sont des matériaux thermoplastiques. Ils fondent ou se ra- mollissent par élévation de température et se solidifient en refroidissant. Les matériaux thermoplastiques fibrables sont de na- ture très variée. Ils peuvent être organiques ou minéraux. Il peut s'agir notamment de matériaux polymères fibrables tels que les polymères vinyliques, styréniques, les po- lyalkylènes (en particulier, les polyéthylènes et poly- propylènes), les polyesters les polyamides, de même que les polymères ou copolymères analogues connus pour pou- voir être fibrés. Néanmoins, parmi les matériaux utilisa- bles pour la mise en oeuvre du procédé selon l'invention, les matériaux minéraux à base de silice constituent une catégorie particulièrement préférée, en raison des très importantes applications des produits obtenus dans les domaines de l'isolation thermique, acoustique, dans ce- lui du renforcement des matériaux plastiques, etc... Par matériaux minéraux à base de silice, on entend les matériaux susceptibles après fusion de conduire à des produits à l'état vitreuxet qui renferment dans leur composition l'équivalent d'au moins 40 % en poids de silice. Ces matériaux sont notamment les verres, les laitiers sous-produits de fonderie, les basaltes, et les composi- tions analogues traditionnellement utilisées pour la fa- brication des produits connus sous les noms de fibre et laine de verre, laine de roche, etc... Pour réaliser l'invention, le matériau choisi doit être dans des conditions permettant son étirage par des courants gazeux. Il est nécessaire qu'il présente une vis- cosité satisfaisante, compte tenu de l'étirage recherché, de l'état de division préalable (autrement dit, de la di- mension des filets traités) de l'intensité de l'étirage, etc. La littérature antérieure fournit pour chaque type de matériau des indications sur les conditions de viscosité appropriées. Les conditions de viscosité,utiles pour la mise en oeuvre de l'invention sont analogues à celles des procédés antérieurs du type "tor". A titre d'exemple, des valeurs de viscosité satis- faisantes pour les matériaux verriers se situent avanta- geusement dans l'intervalle de 10 à 1000 Po et de préfé- rence sont de l'ordre de 50 Po. Ces valeurs ne sont bien entendu qu'indicatives. Il est nécessaire dans la pratique de tenir compte des particularités commandées notamment par le dispositif. Ainsi, par exemple, lorsque la distan- ce entre la source de matière et le point o l'étirage est effectivement réalisé est relativement grandejil peut en résulter un refroidissement du filet de matière qui nécessite une température de départ plus hauteet donc une viscosité plus faible. Comme on vient de le rappeler, s'agissant de maté- riaux thermoplastiques, les conditions de viscosité sont directement liées à la température. La littérature four- nit pour chaque type de matériau les correspondances exis- tant entre la température et la viscosité. Il faut souligner le fait que les gammes de tempéra- tures utiles sont très différentes,selon que l'on consi- dère des matériaux organiques ou des matériaux minéraux. Pour les premiers, la température de fusion ou de ramol- lissement jusqu'à la viscosité souhaitée, ne dépasse or- dinairement pas quelques centaines de degrés. En pratique, pour les plus résistants, ces matériaux ne peuvent suppor- ter des températures supérieures à environ 300C, et les plus sensibles à la chaleur se ramollissent à moins de 1000C. Pour les matériaux minéraux à base de silice, comme les verres, les températures de fusion ou de ramollisse- ment les plus basses ne sont pas inférieures à 6500C, et 24999"5 certains matériaux comme les silices,qui sont d'un grand intérêt pour la formation de fibres isolantes, ne fondent qu'à des températures beaucoup plus élevées et qui attei- gnent ou dépassent 18000C. Les caractéristiques de composition, température, vitesse ou de pression du courant ou du jet servant à l'étirage, et au transport des fibres,ne sont pas non plus spécifiques de l'invention. Des conditions analogues se retrouvent pour les techniques "tor" antérieures. Nous rappelons ci-après de façon brève ces caractéristiques. La composition des gaz est seulement limitée par le fait qu'elle ne doit pas être néfaste à la qualité des fibres préparées. En particulier elle ne doit pas dégra- der leur état de surface. On sait en effet que les quali- tés mécaniques des fibres (résistance à la traction ou à la flexion) sont étroitement liées à leur état de surface. Sous cette réserve, on peut utiliser n'importe quel type de gaz. Ordinairement, pour ce genre de traitement, on a recours à de l'air, de la vapeur ou à des gaz de combus- tion. Ces derniers sont particulièrement préférés lorsque l'on souhaite effectuer l'étirage dans un gaz à tempéra- ture élevée. En choisissant la nature des combustibles et la proportion d'air ou d'oxygène du mélange introduit dans le brûleur, on peut obtenir des gaz de combustion à température variable. L'opérateur fixe ainsi à son gré la température du gaz servant à l'étirage. Il n'est pas nécessaire que le courant et le jet soient constitués d'un gaz de même nature. Il n'est pas nécessaire non plus qu'ils soient à la même température. Pour ce qui concerne la température, et comme il ré- sulte déjà de ce qui a été dit précédemment, on dispose de plusieurs moyens pour la régler dans la zone de fibra- ge: le filet de matière, le jet et le courant. La combi- naison de ces moyens détermine la température de fibrage. 3.5 Il faut remarquer à ce sujet que le fait de dispo- ser de plusieurs moyens réglés indépendamment est un avan- tage. En effet, la température d'un ou plusieurs de ces moyens peut être commandée par d'autres considérations que celles relatives à la température de la zone de fi- brage. Ainsi pour la température du filet, des exigences supplémentaires peuvent être liées aux étapes antérieures de fusion et/ou de passage dans une filière utilisée comme source d'alimentation. La température de fusion peut,no- tamment.être trop élevée par rapport à la température la plus appropriée pour le fibrage. De la même façon pour obtenir un débit suffisant avec des filets de faible dimension, on peut être conduit à élever la température de la matière à fibrer au delà de ce qui est souhaitable pour l'étirage des fibres. Dans des cas de ce genre, on peut mettre à profit la possibilité de disposer d'un jet ou d'un courant dont la température est réglable indépen- demment de celle du filet de matière. Une combinaison proposée antérieurement pour le fi- brage des matériaux minéraux consiste à alimenter le jet au moyen d'air à faible température ou même à la tempéra- ture ambiante, et à former le courant gazeux au moyen d'un brûleur délivrant des gaz de combustion à températu- re élevée. Les pressions et vitesses des gaz utilisés ne sont pas spécifiques de la présente invention. Les mêmes consi- dérations qui ont été faites pour les procédés antérieurs "tor" s'appliquent égalementet des valeurs déterminées de ces paramètres figurent dans la littérature relative à ces procédés "tor". On peut rappeler brièvement les conditions générales qui dirigent le choix de ces paramètres. Ordinairement, et pour des raisons de commodité évi- dentes,le procédé est mis en oeuvre dans un environnement à la pression atmosphérique, ou voisinede la pression at- mosphérique. Dans la zone de fibrage la pression est donc peu différente de celle de l'atmosphère ambiante. Ceci ne préjuge pas de la pression des gaz du courant ou du jet dans leurs générateurs respectifs avant qu'ils n'aient franchi les orifices d'émission. Pour engendrer ce jet et ce courant avec une certaine vitesse, la pression corres- pondante, à l'intérieur du générateur, est bien entendu supérieure à la pression ambiante. Pour assurer l'étirage du filet de matière, il faut que les gaz exercent à sa surface un effet d'entrainement. L'effet d'entrainement, autrement dit la force exercée sur le filet par le gaz est directement liée à la vitesse de ce dernier. A température constante, plus la vitesse est grande, plus intense est l'étirage,et donc plus on a ten- dance à former des fibres fines. L'accroissement de la vi- tesse,qui parait donc un facteur favorable pour ces procé- dés1est cependant limité. En effet, pour des vitesses trop élevées, l'étirage devient si violent que le filet de ma- tière étirable se rompt. Les fragments formés subissent alors un étirage irrégulier, et souvent incomplet. Le main- tien du filament continu est,dans les procédés du type itor"un des facteurs essentiels pour l'obtention de fibres longues et fines. On se place donc selon l'invention comme pour les procédés antérieurs, à des vitesses des gaz d'éti- rage inférieures à celles pour lesquelles on ne peut évi- ter la fragmentation systématique du filet de matière. On comprend que le choix des valeurs des nombreux pa- ramètres intervenant sur le déroulement du procédé résulte nécessairement de compromis entre différentes exigences, et qu'il est nécessaire de passer par des essais préalables de routine pour déterminer les meilleures valeurs dans chaque cas. Pour ce qui concerne les caractéristiques du courant et du jet, il faut encore rappeler les conditions généra- les qui doivent être respectées dans les procédés du type "tor"'. Le jet doit pouvoir pénétrer dans le courant. Pour cela, il faut que le jet soit de dimension inférieure à celle du courant, et que l'énergie cinétique par unité de volume du jet soit supérieure à celle du courant. Ces conditions doivent être réalisées dans la zone ou le jet rencontre le courant. En pratique, le rapport des énergies cinétiques. par unité de volume du jet et du courantest avantageusement supérieur à 1 et inférieur à 1000, et de préférence supé- rieur à 1,5 et inférieur à 40. De façon générale, outre les moyens utilisés pour dévier et modifier les jets dont nous avons parlé précé- demment, les éléments qui constituent les dispositifs pour la mise en oeuvre de l'invention sont analogues à ceux décrits antérieurement dans les brevets et demandes de brevets précités relatifs aux techniques "tor". Ces élé- ments, à savoir principalement le générateur de courant, le générateur de jet et la source de matière étirable se distinguent cependant par leur agencement particulier,etpar les modifications de structures que cet agencement peut nécessiter. La source d'alimentation en matière étirable peut notamment prendre les formes décrites antérieurement. Ainsi lorsque la matière à fibrer est une matière minéra- le, cette source peut être constituée par un creuset ré- fractaire muni d'une filière dans sa partie inférieure. Il peut s'agir aussi d'une source délivrant la matière à fi- brer sous la forme d'une nappe, à partir de laquelle les filets sont formés par l'action combinée des jets et des courants ambiants qu'ils induisent. Des dispositifs particuliers pour l'alimentation en matière étirable sont décrits notamment dans le brevet français 2384723. Dans ces dispositifs la matière à l'é- tat fondu est conduite dans un bassin ou réservoiret de là s'écoule par un seuil à trop plein, soit sous forme de nappe, soit sous forme de filets. Ce genre de source d'ali- mentation peut également être employé pour la mise en oeu- vre de l'invention. Il présente l'avantage de permettre le fibrage de matériaux ayant un point de fusion très élevé ou étant très corrosifs,et qui de ce fait entraîneraient une rapide détérioration des filières habituelles. De façon générale les dispositifs selon l'invention pour la mise en oeuvre des techniques de fibrage "tor" comprennent: - un générateur de courant gazeux - un émetteur d'une pluralité de jets dirigeant ceux-ci suivant des trajectoires rencontrant celle du courant, et tel que la section droite des jets au point de rencontre soit inférieure à celle du courant, et que l'énergie ci- nétique par unité de volume des jets soit supérieure à celle du courant. - une source de matière étirable délivrant la matière sous forme de filets, disposée par rapport aux orifices du générateur de courant et de l'émetteur de jets de façon que les filets soient conduits dans les zones d'interaction des jets et du courant. Dans un dispositif selon l'inven- tion la disposition et l'orientation du générateur de cou- rant gazeux,et celles de l'émetteur de jets soient telles, que la trajectoire du courant combiné,formé par le courant et les jetssécoule suivant une direction voisine de la verticale. De façon préférée,comme indiqué précédemment, l'angle du courant combiné avec la verticale ne dépasse pas 450,et avantageusement ne dépasse pas 250. De cette façonles différents postes de fibrage disposés sur une même ligne de fabrication peuvent être rapprochés les uns des autres. La position de la source de matière étirable est de préférence telle que la trajectoire des filets de matière qu'elle délivre rencontre celle des jets correspondants à distance des points de pénétration de ces jets dans le courant gazeux. Selon un mode de réalisation de l'invention, le géné- rateur de courant gazeux, l'émetteur de jets et la source de matière étirable sont disposés les uns par rapport aux autres de façon que les filets de matière soient conduits dans les zones d'interaction des jets et du courant et queidans chaque plan défini par chacun des jets et le fi- let correspondant, l'orifice de sortie du générateur de courant et celui du jet se trouvent situés de part et d'autre du filet de matière. Un mode de réalisation des dispositifs selon l'inven- tion est caractérisé par l'utilisation de plusieurs moyens pour dévier et/ou modifier la structure des jets avant que ceux-ci ne pénètrent dans le courant gazeux. Une combinaison de.moyens avantageuse comprend des moyens de modification de chacun des jets, disposés sur la trajectoire des jetset créant dans ceux-ci une zone d'écoulement laminaire encadrée par deux tourbillons, et des moyens pour dévier les jets modifiés, la source d'a- limentation en matière étirable étant disposéepar rapport 24999.65 aux moyens de modification,de telle sorte que chaque filet de matière soit dirigé vers la zone d'écoulement laminai- re du jet correspondant. Comme indiqué précédemment,des moyens pour réaliser ces modifications et déviations des jets sont notamment des déflecteurs plans, des surfaces convexes comme des barreaux cylindriques, etc. Dans les dispositifs selon l'invention dans lesquels les éléments constitutifs ont des positions relatives tel- les que le courant gazeux combiné soit orienté suivant une direction voisine de la verticale, on dévie et modifie avantageusement le jet au moyen d'un déflecteur plan. Pour accentuer la déviation du jet après que le filet de verre a pénétré dans la zone d'écoulement laminaire formée au contact de ce déflecteur, il est avantageux de disposer un barreau cylindrique sur la trajectoire du jet,de telle façon que celui-ci longe une partie de la surface convexe * et soit dévié par effet de surface. Dans ce qui précède on a souligné les caractéristi- ques des dispositifs selon l'invention pour ce qui concer- ne la disposition des principaux organes mis en oeuvre. D'autres particularités les distinguent des dispositifs connus antérieurement. Ainsi une caractéristique de l'invention est, pour des dispositifs de mise en oeuvre de techniques "tor", de disposer la surface réceptrice des fibres, habituellement constituée par un tapis convoyeur, de façon que le courant gazeux combiné portant les fibres suive une trajectoire faisant un angle au plus égal à 250 avec la normale à cette surface. Cette caractéristique peut être avantageuse pour ce qui concerne la distribution et l'orientation des fibres dans le produit final. En outre, le fait d'avoir un cou- rant gazeux perpendiculaire à la.surface réceptrice (ou voisin de la perpendiculaire) tend à permettre une diminu- tion de la longueur de cette surface et une amélioration du bilan énergétique en ce qui concerne l'aspiration réa- lisée au travers de cette surface. Une autre caractéristique de l'invention est, dans un dispositif pour la mise en oeuvre de techniques "tor", l'agencement qui consiste à diriger un courant combiné (formé du courant et des jets), sans que sa trajectoire soit modifiée, directement sur un tapis convoyeur disposé de façon sensiblement horizontale. Autrement ditselon cet agencement1il n'est pas nécessaire d'utiliser des conforma- teurs,ou tout autre moyen permettant de changer la direc- tion,pour faire en sorte que le courant se dirige vers le tapis convoyeur. D'autres détails de l'invention sont donnés dans la suite de la description qui fait référence aux figures 1 à 8. Dans ce qui suit, et notamment dans les exemples, les matériaux verriers minéraux ont été choisis comme type de matériau étirable. Ceci n'a pour but que de simplifier la présentation et ne limite pas la portée de l'invention à ce type de matériau. La figure 1 est une élévation en coupe partielle d'un mode de réalisation représentant schématiquement un centre de fibrage selon l'invention et le convoyeur de réception des fibres. La figure 2 est une élévation en coupe partielle, à plus grande échelle, des composants ou organes de fibrage du centre de fibrage de la figure 1. La figure 3 est une vue similaire à la figure 2, mais représentant les organes de fibrage d'un second mode de réalisation. La figure 4 montre une troisième variante de mise en oeuvre. La figure 5 est une vue similaire aux figures 2 et 3, montrant les organes de fibrage d'un autre mode de réalisa- tion. La figure 5a est une vue analogue à celle de la figu- re 5, et sur laquelle ont été portées les symboles identi- fiant les dimensions des différents éléments et leurs dis- positions relatives. La figure 5b représente une partie d'un mode de réali- sation analogue à celui de la figure 5, dans laquelle le barreau déflecteur est modifié. La figure 6 représente à plus petite échelle la posi- tion d'une série de stations de fibrage disposée le long de la trajectoire du convoyeur de réception des fibres. La figure 7 représente1sous forme de schémaun exemple d'influence des paramètres de distance et d'angle entre le jet et le courant sur la formation des rejets. La figure 8 est un schéma en perspective illustrant le mode de fonctionnement du procédé et du dispositif selon l'invention. On se reporte tout d'abord aux figures 1 et 2. Ces figures montrent schématiquement un avant-corps 6 auquel est associée une filière 7 qui comporte une pluralité d'organes d'alimentation en verre 8; un de ces organes est schématisé en coupe partielle sur la-figure 2 pour mon- trer l'alimentation du bulbe G de verre fondu à partir du- quel le filet S est entrainé dans l'écoulement du jet comme décrit ci-après. Sur la gauche des organes d'alimentation en verre 6, 7 et 8,représentés dans les figures 1 et 2,est disposé un générateur 9 de courant principal muni d'une tuyère 10 en- gendrant le courant B selon une trajectoire dirigée vers le bas, suivant une direction proche de la verticale. La largeur de la tuyère est telle que le jet qui pénètre dans le courant ne le traverse pas,et forme une zone d'interac- tion et un écoulement combiné. Avantageusement, la tuyère d'émission du courant principal s'étend dans la direction perpendiculaire au plan des figures, de sorte que le cou- rant principal puisse être associé à une série de jets ga- zeux secondaires,et à une série d'organes d'alimentation en verre, coopérant les uns avec les autres pour former une série de centres de fibrage espacés les uns des autres dans une direction perpendiculaire au plan des figures. Sur la droite des figures 1 et 2 est représenté un émetteur de jets secondaires comprenant en particulier une nourrice à jets 11,porteuse d'une série d'orifices d'émis- sion 12 dont l'un apparait sur la coupe partielle de la figure 2. De telles nourrices à jets sont décrites dans le brevet 2374440 mentionné cidessus. Chacune de ces nourrices est munie d'une série d'orifices démission de jets,disposcs à distance les uns des autres le long d'une direction perpendiculaire au plan de la figure. Chaque nourrice à jets 11 peut être alimentée avec un gaz, par exemple de l'air comprimé, à partir du raccord 13. Comme dans les techniques de fibrage 11tor" expliquées en détail dans les différents brevets et demandes de bre- vets mentionnés précédemment, les organes d'alimentation en verre 8 et les orifices d'émission de jets 12 sont as- sociés par paires, situées chacune dans un même plan, par exemple dans le plan de la figure 2. On voit aussi sur les figures 1 et 2 un élément de guidage ou déflecteur 14, ayant la forme d'un volet,disposé de manière qu'il inter- cepte l'écoulement du jet provenant de l'orifice 12, ce qui dévie le jet vers le bas comme indiqué en J. Comme dé- crit en détail dans le brevet 2374440, le déflecteur 14 est associé à une pluralité de jets alignés. Dans une telle disposition, les jets déviés adjacents se heurtent les uns les autres, ce qui limite l'expansion latérale. Il se forme dans chacun des jets des paires de tourbillons encadrant une zone d'écoulement laminaire sta- ble située dans le milieu de chaque jet. Ces zones se caractérisent par une basse pression avec par conséquent un important appel d'air ambiant; le courant d'air in- duit dans chaque zone stable tend à attirer le filet de verre S dans cette zone à partir du bulbe de verre G cor- respondant l'écoulement du jet l'entrainant alors obli- quement vers le bas en direction du courant. L'étirage s'effectue principalement dans la zone d'interaction du jet secondaire avec le courant, et le courant combiné emporte vers le bas le filament en cours d'étirage. Dans le mode de réalisation des figures 1 et 2, ainsi que dans les modes de réalisation décrits ci-après, les centres de fibrage (dont un seul est représenté sur les figure 1 et 2) sont de préférence disposés en série et forment un poste ou station de fibrage comprenant d'une part une filière 6 portant une pluralité d'organes d'ali- mentation en verre 7, et d'autre part une série similaire d'orifices d'émission de jets,associés chacun à l'un des orifices d'alimentation en verre, de façon que le courant principal renferme une multiplicité de zones d'interaction successivement créées par la pénétration de plusieurs jets. Les fibres ainsi formées dans les différents centres de fibrage sont transportées vers le bas par le courant gazeux et se déposent sur un convoyeur de réception perfo- ré 15 représenté schématiquement en bas de la figure 1. Sous la partie supérieure de ce convoyeur se trouvent une ou plusieurs chambres d'aspiration 16 reliées à un ou plu- sieurs ventilateurs schématisés en 17. Un organe 18 de gui- dage des fibres, tel qu'une goulotte de forme conique peut être associé au courant combiné et canaliser les fibres vers le convoyeur. Cette goulotte 18 présente avantageu- sement une forme évasée dans un plan perpendiculaire au plan de la figure, pour favoriser la répartition des fibres sur toute la largeur du tapis. Dans le plan de la figure sa largeur maximaleest telle que l'on puisse disposer les unes à coté des autres plusieurs goulottes, chacune corres- pondant à un poste de fibrage. Contrairement à ce qui était réalisé antérieurement avec les conformateurs courbes,lors- que le courant gazeux était initialement voisin de l'hori- zontale, et qu'il fallait le redresser pour le diriger vers le convoyeur, la goulotte ne modifie pas la direction gé- nérale des fibres. Elle ne fait pas entrave à leur progres- sion,et ne risque donc pas d'influer sur leurs caractéris- tiques. Il est aussi prévu, comme sur la figure 6, de dis- poser plusieurs séries de stations de fibrage réparties au dessus du convoyeur 15 de réception des fibressur la longueur de celui-ci. On peut voir sur la figure 6 que l'émission des courants suivant une direction voisine de la verticale favorise l'aménagement d'un plus grand nom- bre de stations de fibrage sur une distance donnée le long du convoyeur 15, en comparaison avec les installations dans lesquelles le courant principal,ou les courants qui trans- portent les fibres,s'approchent du convoyeur suivant des directions formant des angles faibles avec ce dernier. On remarquera particulièrement la disposition décri- te en référence à la figure 1, selon laquelle le convoyeur se déplace suivant une direction horizontale, tandis que l'écoulement combiné du courant et du jet est dirigé vers le bas pratiquement selon la verticale. Il en résul- te que les fibres arrivent sur la surface du convoyeur selon une trajectoire pratiquement perpendiculaire à ce dernier. Dans la version représentée sur la figure 3, les parties du dispositif identiques à celles des figures pré- cédentes portent les mêmes références numériques. La nour- rice à jets indiquée en lia peut être identique à celle décrite précédemment pour le premier mode de réalisation, mais les orifices 12a d'émission de jets sont disposés différemment. Un organe 19 de guidage du jet, en forme de barreau et provoquant un effet Coanda, est placé dans l'écoule- ment du jet. Ce barreau est monté sur la nourrice à jets lia par l'intermédiaire de pattes d'assemblage 20; son montage et sa disposition sont décrits avec plus de détails dans la demande de brevet français 2401109, mentionnée ci-dessus. Comme cette demande le précise, l'élément de guidage 19 peut soit être placé directement dans l'axe des orifi- ces d'émission des jets, soit se trouver dans une position légèrement décalée par rapport à cet axe. Quand le barreau 19 est légèrement décalé (comme c'est le cas sur la figure 3), l'écoulement des jets en aval du barreau est légèrement dévié, ce que montre aussi la figure 3. Il n'en est évi- demment pas de même lorsque le barreau 19 est placé dans le plan des axes des jets. Dans les deux cas, grâce à un espacement approprié, les jets adjacents se heurtent les uns les autres, dans la région de la surface du barreau. Ils développent des paires de tourbillons cor.- trarotatifs bordant chacune une zone d'écoulement laminai- re stable avec une importante induction d'air ambiant. Les filets de verre, entrainés dans ces zones par l'air induit, sont ensuite transportés dans l'écoulement des jets puis dans les zones d'interaction que ces jets forment avec le courant principal. La figure 4 représente une autre variante de centre de fibrage utilisable selon la présente invention. Comme précédemment, des références identiques sont appliquées aux parties non modifiées du dispositif. La nourrice à jets llb délivre des paires de jets sensiblement identi- ques,de façon que ceux-ci se rencontrent pour former un écoulement combiné dans lequel est conduit le filet à é- tirer. Ce type de jets combinés est décrit notamment dans la demande de brevet français 2401110. Cette disposition crée aussi une zone d'écoulement laminaire stable avec une induction importante d'air ambiant qui permet d'obtenir la stabilité de l'alimentation de chaque filet de verre dans le jet combiné. Comme dans les autres modes de réalisation, chaque filet de verre est bien sûr transporté dans la zo- ne d'interaction formée par le jet combiné dans un courant principal. La figure 5 représente une variante du centre de fi- brage de la figure 2. Le dispositif se distingue par l'u- tilisation combinée pour modifier et dévier le jet, du déflecteur 14 et d'un barreau cylindrique 19,disposé de façon à ce qu'il soit longé par le jet. Dans la position représentée, le jet arrive pratiquement tangentiellement à la surface du barreau, et par un effet de surface tend à adhérer au barreau. Le jet longe ainsi la surface convexe du barreau sur une certaine longueur et se trouve dévié de sa trajectoire. Cette déviation s'ajoute à celle causée par le déflecteur plan. Dans ce mode de réalisation le barreau cylindrique peut être remplacé par une surface convexe con- venablement choisie. La déviation obtenue et sa localisa- tion peuvent varier dans une large mesure, en modifiant la courbure, la longueur de la surface convexe longée par le jet, et par sa position par rapport aux autres éléments du dispositif. En particulier en utilisant un barreausi l'effet de déviation doit être limité de façon très préci- se, il peut être avantageux d'utiliser un barreau dont un quart par exemple est oté,comme représenté à la figure 5b. 3_ Le décrochement du jet se fera alors automatiquement le long de la génératrice correspondant à la partie manquante du barreau. Dans le mode représenté à la figure 5, le jet est Mdifîé et dévié par le déflecteur 14. L'introduction du 249996S filet de verre dans le jet s'effectue comme décrit à pro- pos de la figure 2. La présence du barreau à la partie inférieure dl jet entraine une déviation supplémentaire qui permet de rédui- re l'angle du jet par rapport au courant et par suite évi- te la formation de courants de rejet dans cet angle. Sur la figure 5a sont portées les dimensions suivan- tes. xBF:distance horizontale de l'axe de la filière au bord le plus proche de l'orifice d'émission du courant. zBF:distance verticale entre le bord inférieur de la fi- lière et celui de l'orifice d'émission du courant. XFv: distance horizontale entre l'axe de la filière et l'extrémité du volet. ZFV: distance verticale entre le bord inférieur de la filière et l'extrémité du volet. ": angle d'inclinaison initiale du jet par rapport à l'horizontale. dj: diamètre du jet. zJV: distance entre l'axe du jet et la partie supérieure du déflecteur mesurée suivant la normale à l'axe du jet. 1V: distance entre la limite supérieure de l'orifice du jet et l'extrémité du déflecteur mesurée suivant la normale à l'axe du jet. (JV: angle du déflecteur par rapport à l'axe du jet. dC: diamètre du barreau cylindrique. xCV: distance entre l'extrémité du déflecteur et la tan- gente au barreau normale à l'axe du jet, mesurée dans la direction de l'axe du jet. ZCV:distance entre la tangente au barreau parallèle à l'axe du jet et l'extrémité du déflecteur mesurée suivant la normale à l'axe du jet. "TUB: angle de la direction moyenne du jet et de celle du courant. Les différents flux gazeux et leurs interactions sont schématisés à la figure 8. Le jet J émis par l'orifice 12 vient buter contre le volet 14. Il donne alors nais- sance à une zone d'écoulement laminaire encadrée par deux tourbillons. Du bulbe G de matériau, un filet se forme qui pénètre dans la zone laminaire, et est entrainé dans les tourbillons du jet. A distance du volet déflecteur les tourbillons ten- dent à fusionner. Le jet atteignant ensuite le courant B pénètre dans celui-ci et forme une paire de tourbillons T dans lesquels s'achève l'étirage du filament. Le phénomène est sensiblement le même lorsque en plus du volet on utilise le barreau cylindrique comme représen- té à la figure 5. Dans ce dernier cas la déviation du jet est accrue. Sur la figure 8 on a également représenté par de sim- ples flèches les courants I induits par le jetde même qu'à titre indicatif la localisation et la direction des éventuels courants de rejet R La figure 6 présente trois postes de fibrage contigus d'une même ligne de production. En plus des dispositifs de fibrage proprement dits, le schéma représente des goulottes protectrices (en coupe pour l'une d'elles) formées de trois parties, et qui enveloppent le courant gazeux combiné porteur de la fibre. On voit également schématisés des organes de pulvérisation 21 disposés sur ces goulottes, et à la partie inférieure de la figure le tapis convoyeur 15 et une chambre d'aspi- ration 16 sous le tapis convoyeur. Les pulvérisateurs sont utilisés de façon tradition- nelle. Ils servent en particulier à la projection d'eau de refroidissement de la fibre et/ou à la projection de com- position de liants destinées à assurer la cohésion du ma- telas de fibres final. Dans toutes les variantes décrites précédemment, on remarque que le générateur du courant principal et l'émet- teur de jets sont situé*s de part et d'autre de la source d'alimentation en verre, que dans tous les cas, la trajec- toire du courant principal est dirigée vers le bas suivant une direction proche de la verticale, le jet pénétrant latéralement dans le courant principal et que, selon une disposition préférée de la présente invention, le filet de verre entre dans l'écoulement du jet avant d'atteindre la zone d'interaction du courant principal. Cette disposition du générateur du courant principal et l'émetteur de jets de part et d'autre du filet de verre fondu dirigé vers le bas permet, en particulier avec utilisation d'un déflec- teur de jets, d'espacer les uns des autres les différents composants de chaque centre de fibrage, ce qui facilite le montage de ces divers composants et, en service, leur maintien aux températures désirées. Comme nous l'avons vula direction de l'écoulement combiné du courant principal et du jet n'est pas nécessai- rement tout à fait verticale.De même, la direction du convoyeur n'a pas besoin d'être exactement horizontale. Cependant, pour placer le générateur de courant principal et l'émetteur de jets de part et d'autre des filets de verre, en les disposant de façon à réduire l'espace utili- sé le long de la ligne de production, l'écoulement combiné du courant principal et du jet doit suivre une trajectoire qui de préférence ne fait pas un angle supérieur à 250 avec la verticale. Dans les différents modes de réalisation représentées, il est à noter que la tuyère 10 du courant principal est disposée de manière à émettre le courant principal dans une direction formant un angle faible avec la verticale. La pénétration des jets dans le courant principal provoque une légère déviation de l'écoulement combiné du courant principal et des jets-par rapport à la trajectoire initiale du courant principal. Dans ces modes de réalisation, le jet guidé ou dévié doit avoir une énergie cinétique par unité de volume supé- rieure à celle du courant. Un tel rapport d'énergie peut être obtenu avec un jet à température et vitesse élevées; cependant, ces conditions tendent à détériorer les éléments de guidage ou les déflecteurs sur lesquels elles provo- quent une érosion et des effets indésirables de dilatation et de contraction thermique. Il est donc préférable d'u- tiliser des jets à température relativement faible. L'emploi d'un jet à température ambiante permet d'u- tiliser une source d'air comprimé ordinaire pour l'ali- mentation en fluide. La température du jet n'est pas né- cessairement aussi basse, mais de préférence elle reste nettement inférieure au point de ramollissement de la ma- tière thermoplastique à étirer: dans le cas de l'étirage du verre ou de matières minérales similaires, la tempéra- ture du jet est par exemple inférieure à 200 C et, de pré- férence à 100 C. Nous indiquons ci-après des valeurs typiques des pa- ramètres utilisables pour la présente invention. Ces valeurs sont notamment celles qui conviennent pour la formation de fibres à partir de matériaux verriers Composition et température du verre De tels matériaux sont par exemple ceux dont la composi- tion est l'une des suivantes. (pourcentage en poids) A B C D SiO2 46,92 57,00 63,00 45,32 Ai203 9,20 4,10 2,95 12,76 Fe2 3 1,62 0,35 0, 30 13,09 CaO 30,75 11,31 7,35 10,71 MnO 0,16 MgO 3,95 3,69 3,10 10,31 Na20 3,90 13,16 14,10 2,67 K20 3,50 1,54 0,80 1,34 BaO 1,60 2,50 - B2O3 4,55 5,90 - F2 2,70 - TiO2 2,80 non déterminé 1,00 Pour de telles compositions la température de la fi- lière est avantageusement comprise entre 1300 et 1600 C, et de préférence de 1400 à 1500 C. La température de la matière étirable à la sortie de la filière se situe avan- tageusement entre 1200 et 100OC (pour des viscosités variant entre 30 et 100 Po). Courant gazeux Il est avantageusement constitué par un gaz de combustion, en particulier de gaz naturel et d'air. Sa température se 2 4 9 99:; 4 situe avantageusement entre 1300 et 1800 C et de préféren- ce est d'environ 15000C. La vitesse du courant à la sortie du brûleur est avantageusement de 200 à 800 m/s. * La largeur de l'orifice d'émission du courant déter- mine celle du courant. En pratique, une largeur de 5 à 25 mm permet d'obtenir un courant suffisamment large. La lon- gueur de l'orifice d'émission est fonction du nombre de filets de matière étirés par le même courant. Cette lon- gueur peut atteindre et dépasser 600 mm. Les seules limi- tes au nombre des filets de matière traités par un même courant sont d'ordre pratique. Au delà d'une certaine limi- te, plus ce nombre est élevé, plus le maintien de condi- tions identiques sur toute la largeur est difficile à ob- tenir. La pression dans le courant à la sortie de l'orifice d'émission est ordinairement peu élevée. La pression dyna- mique relative ne dépasse ordinairement pas 50 103Pa, et de préférence pas 25 103Pa. Jet gazeux De préférence, il est formé à partir d'air sous pression. La température du jet est avantageusement comprise entre la température ambiante et 800C, sa vitesse et sa pression à la sortie des orifices d'émission sont respec- tivement de préférence de 200 à 900 m/s et de 1 à 4 Pa.. La dimension des orifices d'émission des jets est com- prise de préférence entre 0,5 et 4 mm. Position relative du jet et du courant On a dit de façon générale les conditions à respec- ter pour éviter que la formation de la fibre ne soit per- turbée du fait des courants de rejet. A titre indicatif on a représenté à la figure 7 sur un schéma à l'échelle les variations de l'angle de contact du jet dans le courant en fonction de la distance du point de contact à l'orifice d'émission du jet. Dans la forme proposée, le courant gazeux désigné par l'axe de sa direction est supposé uniforme pour la partie concernée quel que soit la position d'interception. Les variations de distance se traduisent dans le jet, par une variation de vitesse en même temps que le jet tend à s'épanouir. On a porté sur le graphique l'épanouissement du jetet quatre points a, b, c et d sur l'axe médian, pour lesquels la vitesse varie de façon relative comme suit: a: 153 m/s, b: 135 m/s, c 115 m/s, d: 108 m/s. Sur ce graphique les différentes directions de cou- rant I à IV correspondent toutes à un courant de rejet d'intensité similaire et très limitée. On constate comme indiqué précédemment que l'angle d'impact peut être d'autant plus grand que la pénétration du jet dans le cou- rant se produit plus loin de l'orifice du jet. Les angles entre la direction moyenne du jet et la direction du courant pour les positions I à IV de ce der- nier sont respectivement de l'ordre de: I: 8 , II: 18 , III: 430, IV: 72 . Dimensions pour la disposition de la figure 5 ou 5a: De façon préférée,l'agencement des différents élé- ments du dispositif représenté à la figure 5 ou à la fi- gure 5a est tel que les dimensions soient comprises dans les limites suivantes: XBF 10 - 30 mm dJ 0,5 - 4 mm ZBF 0 - 15 mm ZV 15 mm xFV O - 5 mm JV 20 - 600 ZFV 0- 5 mm lV,5 - 3dJ FS 0 3 0 JB 20 - 60o mentaires sont avantageusement: xCV - 5 mm dC 3 - 20 mm Z 1,5 - 4 mm zFV Exemple 1 Dans cet exemple de misue en oeuvre du procédé selon l'invention, on a utilisé un dispositif tel que représen- té à la figure 2. On a fibré le verre de basalte de com- position D dans les conditions suivantes: - température de la filière: 1400 OC - diamètre des orifices de la filière: 2,4 mm - tirée/jour/trou: 55 kg - température du courant: 1500 C - vitesse du courant: 580 m/s pression dynamique du courant: 33000 Pa - température du jet: 20 C vitesse du jet: 330 m/s - pression dynamique du -jet-: 2,5 x 105 Pa La disposition des différents éléments et leurs di- mensions sont les suivantes. Les symboles sont identiques à ceux présentés à la figure 5a. XBF 24 mm d 1,5 mm XBFJ ZBF 8 mm V 2,5mm XFV 2 mm JV 45 ZFV 1,5 mm "S 16 V = 2 x dJ = 3 mm On obtient ainsi des fibres dont le Micronaire est d'environ 5 sous 5 g, c'est-à-dire dont le diamètre moyen est de l'ordre de 6.106 m. Dans les conditions indiquées, on remarque encore que la déviation moyenne du jet par rapport à sa direction ini- tiale est d'environ 52 . L'influence des dimensions du dé- flecteur est particulièrement importante sur l'angle de déviation. Si au lieu d'avoir l1 = 2 djon dispose un dé- flecteur plus court correspondant à 1v = 3/4 dj,les autres paramètres restant identiques, la déviation moyenne du jet n'est plus que de 35 environ. La valeur de déviation moyenne ne rend pas compte de l'épanouissement du jet dans le plan de la figure. Cet épanouissement qui se produit de façon systématique,est modifié par la présence du déflecteur. Dans le cas consi- déré, on observe un épanouissement légèrement moindre pour le déflecteur le plus long (1V). L'épanouissement du jet dans le cas présent reste néanmoins limité, et au point le plus haut, l'angle du jet et du courant CJB est de l'ordre de 57 . Exemple 2: Cet exemple est réalisé dans les mêmes conditions que celles de l'exemple 1 pour ce qui concerne la matière éti- rable et les caractéristiques des jets et du courant. Le dispositif utilisé est cette fois celui des figures et 5a. Les dispositions et dimensions sont les mêmes que précédemment, à l'exception des valeurs relatives au jet, ceci pour tenir compte de la présence du barreau cylindri- queparmi les moyens de déviation et de modification. XBF 18 mm di 1,5 mm ZBF 8mm zV 2,5mm xFV 2 mm iV 4o5 ZFV 1,5 mm d 6mm S. 5 xCV 2,5 mm CV 2,5 mm 1V 1 x d = 1,5m Les fibres obtenues dans ces conditions présentent un Micronaire de l'ordre de 4 sous 5 g, et un diamètre moyen -6 de 5.10 m. La déviation moyenne du jet par rapport à sa direc- tion initiale est d'environ 740. Cette déviation globale est donc nettement plus importante qu'avec le déflecteur seulde l'exemple 1, bien que le déflecteur soit plus court (1 d au lieu de 2 dg). Même avec cette forte déviation, le jet pénètre bien dans le courant, et l'angle CJB du jet eat du courant au point le plus haut n'est plus que de 330 ced qui diminue considérablement le risque de perturbation occasionné par les courants de rejet. Il semble aussi que cette disposition soit un peu plus avantageuse au point de vue du rendement énergétique par unité de poids de fibre produite. Les résultats obtenus dans le cadre des deux exemples précédents, si l'on ne considère que la fibre produite, sont tout à fait comparables à ceux que l'on obtient par les procédés "tor" antérieurs mis en oeuvre suivant une disposition "horizontale". Vis à vis de ces procédés anté- rieurs, comme on l'a vules avantages de l'invention sont d'un autre ordre. Ils concernent en particulier le gain de 3' place le long d'une chasne de fibrage et la possibilité par suite, soit d'accroître le nombre de postes de fibra- ges sur une longueur donnée, soit de diminuer la longueur pour un même nombre de postes. Par rapport à une disposition du type "tor" avec cou- rants "horizontaux" et conformnateur, l e gain de place peu, être évalué entre 50 et 70 7. Cette réduction se retrouve dans les dimensions de la chambre de réception, dans la quantité d'air aspir., etc, et globalement par des conditions de fonctionneiient plus économiques. REVENDICATIONS 1. Procédé pour la formation de fibres à partir d'une matière thermoplastique au moyen de courants gazeux assu- rant l'étirage et le transport des fibres jusqu'à une sur- face réceptrice, procédé dans lequel on engendre un cou- rant gazeux et au moins un jet gazeux, le jet gazeux ayant une section transversale plus petite que celle du courant et une énergie cinétique par unité de volume plus grande que celle du courant, de sorte que le jet étant dirigé de façon à ce qu'il rencontre le courant, il pénè- tre dans ce dernier en formant une zone d'interaction dans laquelle est conduit un filet de matière étirable, ledit filet étant issu d'une source de matière étirable, le courant gazeux combiné formé du jet et du courant étant orienté de haut en bas, suivant une direction proche de la verticale. 2. Procédé selon la revendication 1, caractérisé en ce que l'angle de la direction du courant combiné avec la verticale est au plus de 450. 3. Procédé selon la revendication 1, caractérisé en ce que l'angle de la direction du courant combiné avec la verticale est au plus de 25 . 4. Procédé pour la formation de fibres à partir d'une matière thermoplastique au moyen de courants gazeux assu- rant l'étirage et le transport des fibres jusqu'à une surface réceptrice, procédé dans lequel on engendre un courant gazeux et au moins un jet gazeux, le jet gazeux ayant une section transversale plus petite que celle du courant et une énergie cinétique par unité de volume plus grande que celle du courant, de sorte que le jet étant di- rigé de façon à ce qu'il rencontre le courant, il pénètre dans ce dernier en formant une zone d'interaction dans laquelle est conduit un filet de matière étirable, ledit filet étant issu d'une source de matière étirable, et ce filet de matière étant délivré par la source d'alimenta- tion dans la région située entre le jet et le courant. 5. Procédé pour la formation de fibres à partir d'une matière thermoplastique au moyen de courants gazeux assu- rant l'étirage et le transport des fibres jusqu'à une sur- face réceptrice, procédé dans lequel on engendre un cou- rant gazeux et au moins un jet gazeux, le jet gazeux ayant une section transversale plus petite que celle du courant et une énergie cinétique par unité de volume plus grande que celle du courant, de sorte que le jet étant dirigé de façon à ce qu'il rencontre le courant, il pénètre dans ce dernier en formant une zone d'interaction dans laquelle est conduit un filet de matière étirable, ledit filet étant issu d'une source de matière étirable, d'o il s'é- coule librement par gravité dans la région de convergence située entre le jet et le courant. et étant amené au con- tact du jet avant que ce dernier ne pénètredans lecourant. 6. Procédé selon l'une quelconque des revendications 1 à 3, caractérisé en ce que dans le plan défini par le jet et le filet de matière étirable, le jet et le courant convergent de part et d'autre du filet de matière étira- ble. 7. Procédé selon la revendication 4, caractérisé en ce que dans l'angle compris entre le courant et le jetest disposée une arrivée de gaz supplémentaire,dirigée vers le point de rencontre du courant et du jet, et dont le volume la vitesse et la direction sont choisis de façon à s'oppo- ser à la remontée de gaz de rejet vers l'orifice du bru- leur ou la source de matière étirable. 8. Procédé selon la revendication 4, caractérisé en ce que l'on dispose la source de matière étirable et que l'on dirige le jet et le courant suivant des trajectoires telles que l'écoulement du filet de matière ne soit pas perturbé par les éventuels courants de rejet susceptibles de se former au point de pénétration du jet dans le cou- rant. 9. Procédé selon la revendication 8, caractérisé en ce que le filet de matière rencontre le jet à distance du point de pénétration du jet dans le courant. 10. Procédé selon la revendication 8 ou la revendica- tion 9, caractérisé en ce que l'angle du jet et du courant est au plus de 600. 11. Procédé selon l'une quelconque des revendications précédentes, caractérisé en ce que la structure de chaque 3g jet est modifiée de telle sorte qu'il présente après modi- fication une zone d'écoulement laminaire encadrée par deux tourbillons tournant en sens inverse l'un de l'autre, et que le filet de matière correspondant est dirigé de fa- çon à rencontrer le jet dans ladite zone d'écoulement la- minaire. 12. Procédé selon la revendication 11, caractérisé en ce que le jet, indépendamment de la modification aboutis- sant à un changement d'orientation et de structure, avant de pénétrer dans le courant, est soumis à une déviation supplémentaire. 13. Dispositif pour la formation de fibres à partir d'une matière thermoplastique au moyen de courants gazeux comprenant: - un générateur (9) de courant gazeux (B), - un émetteur (11) d'une pluralité de jets (J) dirigeant ceux-ci suivant des trajectoires rencontrant celle du cou- rant, et tel que la section droite des jets au point de rencontre soit inférieure à celle du courant, et que l'é- nergie cinétique par unité de volume des jets soit supé- rieure à celle du courant, - une source (8) de matière étirable délivrant la matière sous forme de filets (S), disposée par rapport aux ori- fices (10 et 14) du générateur (9) de courant et de l'é- metteur (11) de jets de façon que les filets (S) soient conduits dans les zones d'interaction des jets et du cou- rant; le générateur (9) de courant et l'émetteur (11) de jets sont disposés l'un par rapport à l'autre de telle sorte que le courant combiné, formé par le courant et les jets, s'écoule suivant une direction voisine de la verti- cale. 14. Dispositif selon la revendication 13, caractérisé en ce que la source (8) de matière étirable est disposée de façon que la trajectoire des filets (S) de matière qu' elle délivre rencontre celle des jets (J) correspondants à distance du point de rencontre du jet (J) et du cou- rant (B). 15. Dispositif pour la formation de fibres à partir d'une matière thermoplastique au moyen de courants gazeux comprenant: 4Or - un générateur (9) de courant gazeux (B>, - un émetteur (11) d'une pluralité de jets (J) dirigeant ceux-ci suivant des trajectoires rencontrant celle du cou- rant (B), et tel que la section droite des jets au point de rencontre soit inférieure à celle du courant, et que l'énergie cinétique par unité de volume des jets soit su- périeure à celle du courant, - une source (8) de matière étirable délivrant la matière sous forme de filets (S), disposée par rapport aux orifi- ces du générateur (9) de courant et de l'émetteur (11) de jets de façon que les filets (S) soient conduits dans les zones d'interaction des jets et du courant, et que dans chaque plan défini par chacun des jets et le filet corres- pondant, l'orifice de sortie dugénérateur de courant et celui du jet se trouvent situés de part et d'autre du fi- let de matière. 16. Dispositif selon la revendication 15, caractérisé en ce qu'il comprend en outre des moyens de modification des jets placés le long de la trajectoire des jets et en- gendrant dans chacun de ceux-ci une zone d'écoulement la- minaire encadrée par deux tourbillons contra-rotatifs, l'orifice de la source (8) de matière étirable étant dis- posé de façon à diriger le filet de matière vers ladite zone d'écoulement laminaire. 17. Dispositif selon la revendication 16, caractérisé en ce que les moyens de modification des jets sont consti- tués par un déflecteur (14) plan,interposé transversale- ment à la trajectoire des jets, sur une partie au moins de chaque jet. 18. Dispositif selon la revendication 16, caractérise en ce que les moyens de modification des jets sont cons- titués par une surface convexe longée par le jet s.ur une partie de sa trajectoire. 19. Dispositif selon la revendicationl8, caractérisé en ce que la surface convexe est celle d'un barreau cy- lindrique (19). 20. Dispositif selon la revendication 16, caracté;risé en ce qu'il comprend plusieurs moyens de modification et de dvi.ation du jet placés le long de sa trajectoire et agissant séparément. 21. Dispositif selon la revendication 20, caractérisé en ce qu'un premier moyen de modification et de déviation est constitué par un déflecteur (14) plan interposé, transversalement à la trajectoire des jets sur une partie au moins de chaque jet, et qu'un second moyen de déviation est constitué par un barreau cylindrique (19) disposé de façon qu'il soit longé par chaque jet sur une partie de sa surface convexe. 22. Dispositif pour la formation de fibres à partir d'une matière thermoplastique au moyen de courants gazeux comprenant: - un générateur (9) de courant gazeux (B), - un émetteur (11> d'une pluralité de jets (J) dirigeant chacun de ceux-ci suivant une trajectoire rencontrant cel- le du courant, tel que la section droite des jets au point de rencontre soit inférieure à celle du courant, - une source (8) de matière étirable délivrant la matière sous forme de filets (S), - des moyens de modification de chaque jet disposés sur la trajectoire des jets créant dans ceux-ci une zone d'écou- lement laminaire encadrée par deux tourbillons, - des moyens pour dévier les jets modifiésindépendants des moyens de modification, la source (8) d'alimentation en matière étirable étant disposée,par rapport aux moyens de modificationde telle sorte que chaque filet soit di- rigé vers la zone d'écoulement laminaire du jet corres- pondant. 23. Dispositif selon la revendication 22, caractérisé en ce que les moyens de modification des jets sont consti- tués par une plaque (14),disposée sur la trajectoire des jetstransversalement à ceux-ci, et interceptant au moins une partie de chaque jet, et en ce que les moyens de dé- viation des jets sont constitués par une surface convexe (19) longée par les jets, la déviation étant obtenue par effet de surface. 24. Dispositif pour la formation de fibres à partir d'une matière thermoplastique au moyen de courants gazeux comprenant: - un générateur (9) de courant gazeux (B), - un émetteur (11) d'une pluralité de jets (J) dirigeant chacun de ceux-ci suivant une trajectoire rencontrant cel- le du courant, tel que la section droite des jets au point de rencontre soit inférieure à celle du courant, - une source (8) de matière étirable délivrant la matière sous forme de filets (S), disposée par rapport aux orifices des jets de façon que les filets de matière rencontrent la trajectoire des jets correspondants, - une surface réceptrice pour les fibres formées, consti- tuée par un tapis convoyeur (15) disposé sur la trajec- toire du courant gazeux combiné, formé du courant et des jets, cette trajectoire faisant avec la normale à cette surface réceptrice un angle au plus égal à 250. 25. Dispositif pour la formation de fibres à partir d'une matière thermoplastique au moyen de courants gazeux comprenant - un générateur (9) de courant gazeux (B), - un émetteur. (11) d'une pluralité de jets (J) dirigeant chacun de ceux-ci suivant une trajectoire rencontrant cel- le du courant, tel que la section droite des jets au point de rencontre soit inférieure à celle du courant, - une source (8) de matière étirable délivrant la matière sous forme de filets (S), disposée par rapport aux orifices des jets de façon que les filets de matière rencontrent la trajectoire des jets correspondants, - une surface réceptrice pour les fibres formée par un tapis convoyeur (15)>disposé de façon sensiblement hori- zontale sur la trajectoire du courant combiné1formé du courant et des jets, la direction du générateur de courant et celle des émetteurs de jets étant telle que le courant combiné soit dirigé de haut en basdirectement vers le tapis convoyeur, la trajectoire du courant combiné vers le convoyeur étant exempte d'obstacle.